(57)【要約】【課題】十分な配向特性を有し、電気光学素子製造に適するべく製造工程が簡便であり、しかも大きな電気光学特性により消費電力の低減化が可能であり、さらに薄膜化・積層化が可能な光導波路並びにその材料を提供すること。【解決手段】トリアリールアミン構造を含む高分子化合物と非線形光学化合物とを含有することを特徴とする、光導波路のクラッド材料並びに該クラッド材料を用いて作製した光導波路。【選択図】図２
2013024840.tif 000002
【特許請求の範囲】
【請求項１】
トリアリールアミン構造を含む高分子化合物と非線形光学化合物とを含有することを特徴とする、光導波路のクラッド材料。
【請求項２】
前記非線形光学化合物が、トリシアノ結合フラン環を有する化合物である、請求項１に記載のクラッド材料。
【請求項３】
前記トリシアノ結合フラン環を有する化合物が、下記式（１）で表される化合物である、請求項２に記載のクラッド材料。
【化１】
2013024840.tif 000034
（式中、Ｒ１、Ｒ２は、それぞれ独立して、水素原子、置換基を有していても良い炭素原子数１〜１０のアルキル基、又は炭素原子数６〜１０のアリール基を表し、Ｒ３〜Ｒ６は、それぞれ独立して、水素原子、炭素原子数１〜１０のアルキル基、ヒドロキシ基、炭素原子数１〜１０のアルコキシ基、炭素原子数２〜１１のアルキルカルボニルオキシ基、炭素原子数６〜１０のアリールオキシ基、炭素原子数７〜１１のアリールカルボニルオキシ基、炭素原子数１〜６のアルキル基及び／又はフェニル基を有するシリルオキシ基、又はハロゲン原子を表し、Ｒ７、Ｒ８は、それぞれ独立して、水素原子、炭素原子数１〜５のアルキル基、炭素原子数１〜５のハロアルキル基、又は炭素原子数６〜１０のアリール基を表し、Ａｒ１は下記式（Ａｒ１−ａ）又は式（Ａｒ１−ｂ）で表される二価の有機基を表す。）
【化２】
2013024840.tif 000035
（式中、Ｒ９〜Ｒ１４はそれぞれ独立して水素原子、置換基を有していても良い炭素原子数１〜１０のアルキル基、又は炭素原子数６〜１０のアリール基を表す。）
【請求項４】
前記トリアリールアミン構造を含む高分子化合物が、式（２）又は式（３）で表される繰り返し単位を有する、請求項１に記載のクラッド材料。
【化３】
2013024840.tif 000036
（式（２）及び式（３）中、Ａｒ２〜Ａｒ４は、それぞれ独立して、下記式（４）〜（８）で表される何れかの二価の有機基を表し、式（２）中、Ｚ１及びＺ２は、それぞれ独立して、水素原子、炭素原子数１〜５のアルキル基、又は下記式（９）〜（１２）で表される何れかの一価の有機基を表し（ただし、Ｚ１及びＺ２が同時に前記アルキル基となることはない。）、式（３）中、Ｒ１５〜Ｒ１８は、それぞれ独立して、水素原子、炭素原子数１〜５のアルキル基、炭素原子数１〜５のヒドロキシアルキル基、炭素原子数１〜５のアルコキシ基、又はハロゲン原子を表す。）
【化４】
2013024840.tif 000037
（式中、Ｒ１９〜Ｒ５２は、それぞれ独立して、水素原子、炭素原子数１〜５のアルキル基、エポキシ基、カルボキシル基、ヒドロキシ基、炭素原子数１〜５のアルコキシ基、又はハロゲン原子を表す。）
【化５】
2013024840.tif 000038
（式中、Ｒ５３〜Ｒ７６は、それぞれ独立して、水素原子、ハロゲン原子、炭素原子数１〜５のアルキル基、炭素原子数１〜５のヒドロキシアルキル基、炭素原子数１〜５のハロアルキル基、フェニル基、ＯＲ７７、ＣＯＲ７７、ＣＯＯＲ７７、又はＮＲ７７Ｒ７８基（これらの式中、Ｒ７７及びＲ７８は、それぞれ独立して、水素原子、炭素原子数１〜５のアルキル基、炭素原子数１〜５のヒドロキシアルキル基、炭素原子数１〜５のハロアルキル基、又はフェニル基を表す。）を表す。）
【請求項５】
前記繰り返し単位が式（１３）で表される、請求項４に記載のクラッド材料。
【化６】
2013024840.tif 000039
（式中、Ｚ１及びＺ２は、前記と同じ意味を表す。）
【請求項６】
前記Ｚ１が、前記式（９）で表される一価の有機基であり、前記Ｚ２が水素原子である、請求項５に記載のクラッド材料。
【請求項７】
コアと、その外周全体を取り囲む前記コアよりも屈折率の小さいクラッドからなる光導波路であって、前記クラッドが請求項１乃至請求項６のうち何れか一項に記載のクラッド材料より形成されてなる、光導波路。
【請求項８】
前記コアが、式（１）で表されるトリシアノ結合フラン環を有する非線形光学化合物又はその誘導体を含む、請求項７に記載の光導波路。
【化７】
2013024840.tif 000040
（式中、Ｒ１、Ｒ２は、それぞれ独立して、水素原子、置換基を有していても良い炭素原子数１〜１０のアルキル基、又は炭素原子数６〜１０のアリール基を表し、Ｒ３〜Ｒ６は、それぞれ独立して、水素原子、炭素原子数１〜１０のアルキル基、ヒドロキシ基、炭素原子数１〜１０のアルコキシ基、炭素原子数２〜１１のアルキルカルボニルオキシ基、炭素原子数６〜１０のアリールオキシ基、炭素原子数７〜１１のアリールカルボニルオキシ基、炭素原子数１〜６のアルキル基及び／又はフェニル基を有するシリルオキシ基、又はハロゲン原子を表し、Ｒ７、Ｒ８は、それぞれ独立して、水素原子、炭素原子数１〜５のアルキル基、炭素原子数１〜５のハロアルキル基、又は炭素原子数６〜１０のアリール基を表し、Ａｒ１は下記式（Ａｒ１−ａ）又は式（Ａｒ１−ｂ）で表される二価の有機基を表す。）
【化８】
2013024840.tif 000041
（式中、Ｒ９〜Ｒ１４はそれぞれ独立して水素原子、置換基を有していても良い炭素原子数１〜１０のアルキル基、又は炭素原子数６〜１０のアリール基を表す。）
【請求項９】
コアと、前記コアの周囲を取り囲み前記コアより屈折率の小さいクラッドとを有する請求項８に記載の光導波路の製造方法であって、
下部クラッドを請求項１乃至請求項６のうち何れか一項に記載のクラッド材料を用いて形成する工程、
前記下部クラッド上に請求項８に記載の式（１）で表されるトリシアノ結合フラン環を有する非線形光学化合物又はその誘導体を含むコアを形成する工程、及び、
前記コア上に請求項１乃至請求項６のうち何れか一項に記載のクラッド材料を用いて上部クラッドを形成する工程を含み、
上部クラッドを形成する工程の前及び／又は後に、前記コアに含まれる非線形光学化合物又はその誘導体を分極配向処理する工程を含む、
該光導波路を製造する方法。
【請求項１０】
コアと、前記コアの周囲を取り囲み前記コアより屈折率の小さいクラッドとを有する請求項８に記載の光導波路の製造方法であって、
下部クラッドを請求項１乃至請求項６のうち何れか一項に記載のクラッド材料を用いて形成する工程、
前記下部クラッド上に、紫外線に対し感光性を有するレジスト層を形成し、前記レジスト層の表面に、フォトマスクを介して紫外光を照射・現像して、コアのマスクパターンを形成し、該マスクパターンをマスクとして前記下部クラッドにコアパターンを転写し、レジスト層を除去する工程、
下部クラッド上に請求項８に記載の式（１）で表されるトリシアノ結合フラン環を有する非線形光学化合物又はその誘導体を含むコアを形成する工程、及び、
前記コア上に請求項１乃至請求項６のうち何れか一項に記載のクラッド材料を用いて上部クラッドを形成する工程を含み、
上部クラッドを形成する工程の前及び／又は後に、前記コアに含まれる非線形光学化合物又はその誘導体を分極配向処理する工程を含む、
リッジ型光導波路を製造する方法。
【請求項１１】
前記分極配向処理が、電極による電界印加処理であることを特徴とする、請求項９又は請求項１０に記載の製造方法。
【請求項１２】
式（２）又は式（３）で表される繰り返し単位を有する高分子化合物。
【化９】
2013024840.tif 000042
（式（２）及び式（３）中、Ａｒ２〜Ａｒ４は、それぞれ独立して、下記式（４）〜（８）で表される何れかの二価の有機基を表し、式（２）中、Ｚ１及びＺ２は、それぞれ独立して、水素原子、炭素原子数１〜５のアルキル基、又は下記式（９）〜（１２）で表される何れかの一価の有機基を表し（ただし、Ｚ１及びＺ２が同時に前記アルキル基となることはない。）、式（３）中、Ｒ１５〜Ｒ１８は、それぞれ独立して、水素原子（ただし、Ｒ１５〜Ｒ１８が同時に水素原子となることはない。）、又は炭素原子数１〜５のヒドロキシアルキル基を表す。）
【化１０】
2013024840.tif 000043
（式中、Ｒ１９〜Ｒ５２は、それぞれ独立して、水素原子、炭素原子数１〜５のアルキル基、エポキシ基、カルボキシル基、ヒドロキシ基、炭素原子数１〜５のアルコキシ基、又はハロゲン原子を表す。）
【化１１】
2013024840.tif 000044
（式中、Ｒ５３〜Ｒ７６は、それぞれ独立して、水素原子（ただし、Ｒ５３〜Ｒ５７、Ｒ５８〜Ｒ６４、Ｒ６５〜Ｒ６７、又はＲ６８〜Ｒ７６が同時に水素原子となることはない。）、又は炭素原子数１〜５のヒドロキシアルキル基、ＯＲ７７、ＣＯＲ７７、ＣＯＯＲ７７、又はＮＲ７７Ｒ７８基（これらの式中、Ｒ７７及びＲ７８は、それぞれ独立して、水素原子（ただし、Ｒ７７及びＲ７８が同時に水素原子となることはない。）、又は炭素原子数１〜５のヒドロキシアルキル基を表す。）を表す。）
【請求項１３】
前記繰り返し単位が式（１３）で表される、請求項１２に記載の高分子化合物。
【化１２】
2013024840.tif 000045
（式中、Ｚ１及びＺ２は、前記と同じ意味を表す。）
【請求項１４】
前記Ｚ１が、前記式（９）で表される一価の有機基であり、前記Ｚ２が水素原子である、請求項１３に記載の高分子化合物。
【発明の詳細な説明】
【技術分野】
【０００１】
本発明は、光スイッチ、光変調などの光情報処理、光通信などに用いられる有機非線形光学化合物を含む光導波路に関するものである。
【背景技術】
【０００２】
光変調器、光スイッチなどのデバイスは、非線形光学効果、中でも電界によって屈折率が変化する電気光学効果を利用したものである。従来、この効果を示す非線形光学材料として、ニオブ酸リチウム、リン酸二水素カリウム等の無機材料が広く用いられてきたが、より高度な非線形光学性能及び製造コスト低減等の要求を満たすため、有機非線形光学材料が注目を集め、その実用化に向けた検討が活発化してきている。【０００３】
特に従来の無機材料に比べ極めて高い電気光学特性を有する高分子材料の開発は、超高速変調デバイスの実現や低消費電力デバイス技術に向けた期待が高まっている。これらの高分子材料は、有機非線形光学化合物を高分子マトリクスに均一に分散、あるいは高分子側鎖に結合させ、化合物分子を配向させて電気光学特性を発現させる。非線形光学化合物はπ共役鎖の一方に電子供与性、他方に電子吸引性のプッシュ・プル型の化合物が用いられる。【０００４】
その手法としては、配向膜を表面に有する基板上に高分子材料を塗布し、配向膜の基板配向性を利用する方法、あるいは、ガラス転移温度付近又はそれ以上に加熱した状態の高分子材料を、一対の電極又は空気のコロナ放電による電圧印加によって配向させる電界ポーリング法などが知られている。このうち、電界ポーリング法は、装置の簡便さ、非線形光学化合物の配向度合いの高さの観点から好ましい。【０００５】
非線形光学材料を光伝搬型デバイスで用いる際に必要な光導波路は、非線形光学化合物を含む高分子コア部と、その上下或いは周囲に、コア部よりも屈折率の低いクラッド部が形成された積層構造として形成される。コア部に含まれる非線形光学化合物の非線形性能が高くなればなるほど、コア部の電気抵抗率は低くなる傾向にある。これにより、クラッド部はコア部よりも相対的に電気抵抗率が高くなりやすく、この結果、コア部に効率的な電圧印可ができず、十分な電気光学特性が発現できない。【０００６】
この問題を解決するため、特許文献１には、クラッド材料にアルキルアンモニウム基を有する高分子化合物を添加することにより、クラッド部の抵抗値を低下させ、ポーリング効率を向上させる方法が報告されている。
【先行技術文献】
【特許文献】
【０００７】
【特許文献１】特許第３４７７８６３号明細書
【発明の概要】
【発明が解決しようとする課題】
【０００８】
上述に提案された方法では、依然として十分な配向特性が得られていなかった。また、電気光学素子製造に適するべく製造工程が簡便であり、しかも素子の消費電力低減化に寄与する大きな電気光学特性が得られ、薄膜化・積層化が可能である高分子クラッド材料、並びにそれを用いた光導波路の開発が望まれていた。
【課題を解決するための手段】
【０００９】
本発明者らは上記目的を達成するため、鋭意検討を重ねた結果、これまでコア部のみに含まれていた非線形光学化合物をクラッド部にも配合することにより、クラッドの抵抗値をコア部の抵抗値に比べて極めて低くすることができることを見出し、本発明を完成させた。【００１０】
すなわち本発明は、第１観点として、トリアリールアミン構造を含む高分子化合物と非線形光学化合物とを含有することを特徴とする、光導波路のクラッド材料に関する。
第２観点として、前記非線形光学化合物が、トリシアノ結合フラン環を有する化合物である、第１観点に記載のクラッド材料に関する。
第３観点として、前記トリシアノ結合フラン環を有する化合物が、下記式（１）で表される化合物である、第２観点に記載のクラッド材料に関する。
【化１】
2013024840.tif 000003
（式中、Ｒ１、Ｒ２は、それぞれ独立して、水素原子、置換基を有していても良い炭素原子数１〜１０のアルキル基、又は炭素原子数６〜１０のアリール基を表し、Ｒ３〜Ｒ６は、それぞれ独立して、水素原子、炭素原子数１〜１０のアルキル基、ヒドロキシ基、炭素原子数１〜１０のアルコキシ基、炭素原子数２〜１１のアルキルカルボニルオキシ基、炭素原子数６〜１０のアリールオキシ基、炭素原子数７〜１１のアリールカルボニルオキシ基、炭素原子数１〜６のアルキル基及び／又はフェニル基を有するシリルオキシ基、又はハロゲン原子を表し、Ｒ７、Ｒ８は、それぞれ独立して、水素原子、炭素原子数１〜５のアルキル基、炭素原子数１〜５のハロアルキル基、又は炭素原子数６〜１０のアリール基を表し、Ａｒ１は下記式（Ａｒ１−ａ）又は式（Ａｒ１−ｂ）で表される二価の有機基を表す。）
【化２】
2013024840.tif 000004
（式中、Ｒ９〜Ｒ１４は、それぞれ独立して、水素原子、置換基を有していても良い炭素原子数１〜１０のアルキル基、又は炭素原子数６〜１０のアリール基を表す。）
第４観点として、前記トリアリールアミン構造を含む高分子化合物が、式（２）又は式（３）で表される繰り返し単位を有する、第１観点に記載のクラッド材料に関する。
【化３】
2013024840.tif 000005
（式（２）及び式（３）中、Ａｒ２〜Ａｒ４は、それぞれ独立して、下記式（４）〜（８）で表される何れかの二価の有機基を表し、式（２）中、Ｚ１及びＺ２は、それぞれ独立して、水素原子、炭素原子数１〜５のアルキル基、又は下記式（９）〜（１２）で表される何れかの一価の有機基を表し（ただし、Ｚ１及びＺ２が同時に前記アルキル基となることはない。）、式（３）中、Ｒ１５〜Ｒ１８は、それぞれ独立して、水素原子、炭素原子数１〜５のアルキル基、炭素原子数１〜５のヒドロキシアルキル基、炭素原子数１〜５のアルコキシ基、又はハロゲン原子を表す。）
【化４】
2013024840.tif 000006
（式中、Ｒ１９〜Ｒ５２は、それぞれ独立して、水素原子、炭素原子数１〜５のアルキル基、エポキシ基、カルボキシル基、ヒドロキシ基、炭素原子数１〜５のアルコキシ基、又はハロゲン原子を表す。）
【化５】
2013024840.tif 000007
（式中、Ｒ５３〜Ｒ７６は、それぞれ独立して、水素原子、ハロゲン原子、炭素原子数１〜５のアルキル基、炭素原子数１〜５のヒドロキシアルキル基、炭素原子数１〜５のハロアルキル基、フェニル基、ＯＲ７７、ＣＯＲ７７、ＣＯＯＲ７７、又はＮＲ７７Ｒ７８基（これらの式中、Ｒ７７及びＲ７８は、それぞれ独立して、水素原子、炭素原子数１〜５のアルキル基、炭素原子数１〜５のヒドロキシアルキル基、炭素原子数１〜５のハロアルキル基、又はフェニル基を表す。）を表す。）
第５観点として、前記繰り返し単位が式（１３）で表される、第４観点に記載のクラッド材料に関する。
【化６】
2013024840.tif 000008
（式中、Ｚ１及びＺ２は、前記と同じ意味を表す。）
第６観点として、前記Ｚ１が、前記式（９）で表される一価の有機基であり、前記Ｚ２が水素原子である、第５観点に記載のクラッド材料に関する。
第７観点として、コアと、その外周全体を取り囲む前記コアよりも屈折率の小さいクラッドからなる光導波路であって、前記クラッドが第１観点乃至第６観点のうち何れか一項に記載のクラッド材料より形成されてなる、光導波路に関する。
第８観点として、前記コアが、式（１）で表されるトリシアノ結合フラン環を有する非線形光学化合物又はその誘導体を含む、第７観点に記載の光導波路に関する。
【化７】
2013024840.tif 000009
（式中、Ｒ１、Ｒ２は、それぞれ独立して、水素原子、置換基を有していても良い炭素原子数１〜１０のアルキル基、又は炭素原子数６〜１０のアリール基を表し、Ｒ３〜Ｒ６は、それぞれ独立して、水素原子、炭素原子数１〜１０のアルキル基、ヒドロキシ基、炭素原子数１〜１０のアルコキシ基、炭素原子数２〜１１のアルキルカルボニルオキシ基、炭素原子数６〜１０のアリールオキシ基、炭素原子数７〜１１のアリールカルボニルオキシ基、炭素原子数１〜６のアルキル基及び／又はフェニル基を有するシリルオキシ基、又はハロゲン原子を表し、Ｒ７、Ｒ８は、それぞれ独立して、水素原子、炭素原子数１〜５のアルキル基、炭素原子数１〜５のハロアルキル基、又は炭素原子数６〜１０のアリール基を表し、Ａｒ１は下記式（Ａｒ１−ａ）又は式（Ａｒ１−ｂ）で表される二価の有機基を表す。）
【化８】
2013024840.tif 000010
（式中、Ｒ９〜Ｒ１４は、それぞれ独立して、水素原子、置換基を有していても良い炭素原子数１〜１０のアルキル基、又は炭素原子数６〜１０のアリール基を表す。）
第９観点として、コアと、前記コアの周囲を取り囲み前記コアより屈折率の小さいクラッドとを有する第８観点に記載の光導波路の製造方法であって、
下部クラッドを第１観点乃至第６観点のうち何れか一項に記載のクラッド材料を用いて形成する工程、
前記下部クラッド上に第８観点に記載の式（１）で表されるトリシアノ結合フラン環を有する非線形光学化合物又はその誘導体を含むコアを形成する工程、及び、
前記コア上に第１観点乃至第６観点のうち何れか一項に記載のクラッド材料を用いて上部クラッドを形成する工程を含み、
上部クラッドを形成する工程の前及び／又は後に、前記コアに含まれる非線形光学化合物又はその誘導体を分極配向処理する工程を含む、
該光導波路を製造する方法に関する。
第１０観点として、コアと、前記コアの周囲を取り囲み前記コアより屈折率の小さいクラッドとを有する第８観点に記載の光導波路の製造方法であって、
下部クラッドを第１観点乃至第６観点のうち何れか一項に記載のクラッド材料を用いて形成する工程、
前記下部クラッド上に、紫外線に対し感光性を有するレジスト層を形成し、前記レジスト層の表面に、フォトマスクを介して紫外光を照射・現像して、コアのマスクパターンを形成し、該マスクパターンをマスクとして前記下部クラッドにコアパターンを転写し、レジスト層を除去する工程、
下部クラッド上に第８観点に記載の式（１）で表されるトリシアノ結合フラン環を有する非線形光学化合物又はその誘導体を含むコアを形成する工程、及び、
前記コア上に第１観点乃至第６観点のうち何れか一項に記載のクラッド材料を用いて上部クラッドを形成する工程を含み、
上部クラッドを形成する工程の前及び／又は後に、前記コアに含まれる非線形光学化合物又はその誘導体を分極配向処理する工程を含む、
リッジ型光導波路を製造する方法に関する。
第１１観点として、前記分極配向処理が、電極による電界印加処理であることを特徴とする、第９観点又は第１０観点に記載の製造方法に関する。
第１２観点として、式（２）又は式（３）で表される繰り返し単位を有する高分子化合物に関する。
【化９】
2013024840.tif 000011
（式（２）及び式（３）中、Ａｒ２〜Ａｒ４は、それぞれ独立して、下記式（４）〜（８）で表される何れかの二価の有機基を表し、式（２）中、Ｚ１及びＺ２は、それぞれ独立して、水素原子、炭素原子数１〜５のアルキル基、又は下記式（９）〜（１２）で表される何れかの一価の有機基を表し（ただし、Ｚ１及びＺ２が同時に前記アルキル基となることはない。）、式（３）中、Ｒ１５〜Ｒ１８は、それぞれ独立して、水素原子（ただし、Ｒ１５〜Ｒ１８が同時に水素原子となることはない。）、又は炭素原子数１〜５のヒドロキシアルキル基を表す。）
【化１０】
2013024840.tif 000012
（式中、Ｒ１９〜Ｒ５２は、それぞれ独立して、水素原子、炭素原子数１〜５のアルキル基、エポキシ基、カルボキシル基、ヒドロキシ基、炭素原子数１〜５のアルコキシ基、又はハロゲン原子を表す。）
【化１１】
2013024840.tif 000013
（式中、Ｒ５３〜Ｒ７６は、それぞれ独立して、水素原子（ただし、Ｒ５３〜Ｒ５７、Ｒ５８〜Ｒ６４、Ｒ６５〜Ｒ６７、又はＲ６８〜Ｒ７６が同時に水素原子となることはない。）、又は炭素原子数１〜５のヒドロキシアルキル基、ＯＲ７７、ＣＯＲ７７、ＣＯＯＲ７７、又はＮＲ７７Ｒ７８基（これらの式中、Ｒ７７及びＲ７８は、それぞれ独立して、水素原子（ただし、Ｒ７７及びＲ７８が同時に水素原子となることはない。）、又は炭素原子数１〜５のヒドロキシアルキル基を表す。）を表す。）
第１３観点として、前記繰り返し単位が式（１３）で表される、第１２観点に記載の高分子化合物に関する。
【化１２】
2013024840.tif 000014
（式中、Ｚ１及びＺ２は、前記と同じ意味を表す。）
第１４観点として、前記Ｚ１が、前記式（９）で表される一価の有機基であり、前記Ｚ２が水素原子である、第１３観点に記載の高分子化合物に関する。
【発明の効果】
【００１１】
本発明のクラッド材料は、非常に低い抵抗率を有することから、光導波路のクラッドとして用いることにより、コア部への簡便かつ効率的な電場印加が可能な光導波路を形成することができる。
【図面の簡単な説明】
【００１２】
【図１】図１は、実施例において製造したリッジ型光導波路の作製プロセスを示す工程図を示す図である。
【図２】図２は、実施例において製造したリッジ型光導波路形状の概念図を示す図である。
【発明を実施するための形態】
【００１３】
本発明は、トリアリールアミン構造を含む高分子化合物と非線形光学化合物とを含有することを特徴とする、光導波路のクラッド材料を対象とする。また本発明は前記クラッド材料を用いて作製した光導波路、並びに該光導波路を製造する方法を対象とする。
以下、本発明についてさらに詳しく説明する。
【００１４】
［クラッド材料］
＜トリアリールアミン構造を含む高分子化合物＞
本発明において用いられる、トリアリールアミン構造を含む高分子化合物は特に限定されるものではないが、好ましくはトリアリールアミン骨格を分岐点として含有する下記式（２）又は式（３）で表される繰り返し単位を有する高分子化合物である。
【００１５】
【化１３】
2013024840.tif 000015
【００１６】
上記式（２）及び式（３）において、Ａｒ２〜Ａｒ４は、それぞれ独立して、式（４）〜（８）で表される何れかの二価の有機基を表す。
【００１７】
【化１４】
2013024840.tif 000016
【００１８】
上記式（４）〜（８）中、Ｒ１９〜Ｒ５２は、それぞれ独立して、水素原子、炭素原子数１〜５のアルキル基、エポキシ基、カルボキシル基、ヒドロキシ基、炭素原子数１〜５のアルコキシ基、又はハロゲン原子を表す。
ここで炭素原子数１〜５のアルキル基としては、分岐構造、環状構造を有していても良く、メチル基、エチル基、ｎ−プロピル基、イソプロピル基、シクロプロピル基、ｎ−ブチル基、イソブチル基、ｓｅｃ−ブチル基、ｔｅｒｔ−ブチル基、ｎ−ペンチル基、ネオペンチル基、シクロペンチル基等が挙げられる。
炭素原子数１〜５のアルコキシ基としては、分岐構造、環状構造を有していても良く、メトキシ基、エトキシ基、ｎ−プロポキシ基、イソプロポキシ基、シクロプロポキシ基、ｎ−ブトキシ基、イソブトキシ基、ｓｅｃ−ブトキシ基、ｔｅｒｔ−ブトキシ基、ｎ−ペンチルオキシ基、ネオペンチルオキシ基、シクロペンチルオキシ基等が挙げられる。
ハロゲン原子としては、フッ素原子、塩素原子、臭素原子、ヨウ素原子が挙げられる。
【００１９】
上記Ａｒ２〜Ａｒ４は、中でも式（４）で表される置換又は非置換のフェニレン基が好ましく、特にＲ１９〜Ｒ２２が全て水素原子を表すところのフェニレン基が好ましい。
【００２０】
上記式（２）において、Ｚ１及びＺ２は、それぞれ独立して、水素原子、炭素原子数１〜５のアルキル基、又は下記式（９）〜（１２）で表される何れか一価の有機基を表す。ただし、Ｚ１及びＺ２が同時に前記アルキル基となることはない。
ここで炭素原子数１〜５のアルキル基としては、前記Ｒ１９〜Ｒ５２にて挙げたものと同じものが挙げられる。
【００２１】
【化１５】
2013024840.tif 000017
【００２２】
上記式（９）〜（１２）中、Ｒ５３〜Ｒ７６は、それぞれ独立して、水素原子、ハロゲン原子、炭素原子数１〜５のアルキル基、炭素原子数１〜５のヒドロキシアルキル基、炭素原子数１〜５のハロアルキル基、フェニル基、ＯＲ７７、ＣＯＲ７７、ＣＯＯＲ７７、又はＮＲ７７Ｒ７８基を表す。これらの式中、Ｒ７７及びＲ７８は、それぞれ独立して、水素原子、炭素原子数１〜５のアルキル基、炭素原子数１〜５のヒドロキシアルキル基、炭素原子数１〜５のハロアルキル基、又はフェニル基を表す。
ここで炭素原子数１〜５のアルキル基としては、前記Ｒ１９〜Ｒ５２にて挙げたものと同じものが挙げられる。
炭素原子数１〜５のヒドロキシアルキル基としては、分岐構造、環状構造を有していても良く、ヒドロキシメチル基、２−ヒドロキシエチル基、２−ヒドロキシプロピル基、１−ヒドロキシプロパン−２−イル基、２−ヒドロキシシクロプロピル基、４−ヒドロキシブチル基、５−ヒドロキシペンチル基、１−ヒドロキシシクロペンチル基等が挙げられる。
炭素原子数１〜５のハロアルキル基としては、分岐構造、環状構造を有していても良く、フルオロメチル基、トリフルオロメチル基、ブロモジフルオロメチル基、２−クロロエチル基、２−ブロモエチル基、１，１−ジフルオロエチル基、２，２，２−トリフルオロエチル基、１，１，２，２，−テトラフルオロエチル基、２−クロロ−１，１，２−トリフルオロエチル基、ペンタフルオロエチル基、３−ブロモプロピル基、２，２，３，３−テトラフルオロプロピル基、１，１，２，３，３，３−ヘキサフルオロプロピル基、１，１，１，３，３，３−ヘキサフルオロプロパン−２−イル基、３−ブロモ−２−メチルプロピル基、２，２，３，３−テトラフルオロシクロプロピル基、４−ブロモブチル基、パーフルオロペンチル基、パーフルオロシクロペンチル基等が挙げられる。
ハロゲン原子としては、前記Ｒ１９〜Ｒ５２にて挙げたものと同じものが挙げられる。
【００２３】
上記Ｚ１及びＺ２は、それぞれ独立して水素原子、２−チエニル基、３−チエニル基、又は式（９）で表される置換又は非置換のフェニル基が好ましく、特に、Ｚ１及びＺ２の何れか一方が水素原子で、他方が水素原子、２−チエニル基、３−チエニル基、又は式（９）で表される置換又は非置換のフェニル基、特にＲ５３〜Ｒ５７の何れか１つがヒドロキシアルコキシ基のヒドロキシアルコキシフェニル基がより好ましい。
【００２４】
上記式（３）中、Ｒ１５〜Ｒ１８は、それぞれ独立して、水素原子、炭素原子数１〜５のアルキル基、炭素原子数１〜５のヒドロキシアルキル基、炭素原子数１〜５のアルコキシ基、又はハロゲン原子を表す。
ここで炭素原子数１〜５のアルキル基、炭素原子数１〜５のアルコキシ基、及びハロゲン原子としては、前記Ｒ１９〜Ｒ５２にて挙げたものと同じものが挙げられる。
炭素原子数１〜５のヒドロキシアルキル基としては、前記Ｒ５３〜Ｒ７６にて挙げたものと同じものが挙げられる。
【００２５】
本発明において、上記トリアリールアミン構造を含む高分子化合物は、中でも下記式（１４）で表される４つの構造のうちの少なくとも１つの繰り返し単位を有することが望ましい。
【化１６】
2013024840.tif 000018
【００２６】
なお、上記式（２）又は式（３）で表される繰り返し単位を有する高分子化合物、すなわち好ましくは上記式（１３）で表される繰り返し単位を有する高分子化合物、並びに上記式（１４）で表される繰り返し単位のうち少なくとも１つを有する高分子化合物も、本発明の対象である。
具体的には、本発明の対象とする高分子化合物は、前記式（２）又は式（３）で表される繰り返し単位を有する高分子化合物であって、該高分子化合物は、式（２）及び式（３）中、Ａｒ２〜Ａｒ４は、それぞれ独立して、前記式（４）〜（８）で表される何れかの二価の有機基（式（４）〜（８）中、Ｒ１９〜Ｒ５２は、それぞれ独立して、水素原子、炭素原子数１〜５のアルキル基、エポキシ基、カルボキシル基、ヒドロキシ基、炭素原子数１〜５のアルコキシ基、又はハロゲン原子を表す。）を表し；式（２）中、Ｚ１及びＺ２は、それぞれ独立して、水素原子、炭素原子数１〜５のアルキル基、又は前記式（９）〜（１２）で表される何れかの一価の有機基（式（９）〜（１２）中、Ｒ５３〜Ｒ７６は、それぞれ独立して、水素原子（ただし、Ｒ５３〜Ｒ５７、Ｒ５８〜Ｒ６４、Ｒ６５〜Ｒ６７、又はＲ６８〜Ｒ７６が同時に水素原子となることはない。）、又は炭素原子数１〜５のヒドロキシアルキル基、ＯＲ７７、ＣＯＲ７７、ＣＯＯＲ７７、又はＮＲ７７Ｒ７８基（これらの式中、Ｒ７７及びＲ７８は、それぞれ独立して、水素原子（ただし、Ｒ７７及びＲ７８が同時に水素原子となることはない。）、又は炭素原子数１〜５のヒドロキシアルキル基を表す。）を表す。）を表し（ただし、Ｚ１及びＺ２が同時に前記アルキル基となることはない。）；式（３）中、Ｒ１５〜Ｒ１８は、それぞれ独立して、水素原子（ただし、Ｒ１５〜Ｒ１８が同時に水素原子となることはない。）、又は炭素原子数１〜５のヒドロキシアルキル基を表すものである。
ここで、各基の具体例は前述したものが挙げられる。
【００２７】
本発明に用いる上記トリアリールアミン構造を含む高分子化合物の平均分子量は特に限定されるものではないが、重量平均分子量が１，０００〜２，０００，０００であることが好ましい。当該高分子化合物の重量平均分子量が１，０００以上であると、クラッド材として用いる際、薄膜を形成したときの膜質をより均一にすることができ、２，０００，０００以下であると、溶媒に対する溶解性が著しく低下せずに、取り扱いが容易となる。重量平均分子量はより好ましくは２，０００〜１，０００，０００である。
尚、本発明における重量平均分子量とは、ゲル浸透クロマトグラフィー（ポリスチレン換算）による測定値である。
【００２８】
＜トリアリールアミン構造を含む高分子化合物の製造＞
上記高分子化合物は、トリアリールアミン化合物と、アルデヒド化合物とを、酸性条件下で重縮合することによって得られる。
【００２９】
上記トリアリールアミン構造を含む高分子化合物の製造に用いられるアルデヒド化合物としては、ホルムアルデヒド、パラホルムアルデヒド、アセトアルデヒド、プロピオンアルデヒド、ブチルアルデヒド、イソブチルアルデヒド、ｎ−バレルアルデヒド、２−メチルブチルアルデヒド、３−メチル−２−ブテナール、ヘキシルアルデヒド等の飽和脂肪族アルデヒド類；チオフェンアルデヒド等のヘテロ環式アルデヒド類；ベンズアルデヒド、トリルアルデヒド、ヒドロキシメチルベンズアルデヒド、トリフルオロメチルベンズアルデヒド、フェニルベンズアルデヒド、サリチルアルデヒド、アニスアルデヒド、（２−ヒドロキシエトキシ）ベンズアルデヒド、テレフタルアルデヒド、アセチルベンズアルデヒド、ホルミル安息香酸、ホルミル安息香酸メチル、アミノベンズアルデヒド、Ｎ，Ｎ−ジメチルアミノベンズアルデヒド、Ｎ，Ｎ−ジフェニルアミノベンズアルデヒド、ナフチルアルデヒド、アントリルアルデヒド等の芳香族アルデヒド類などが挙げられる。
【００３０】
また、上記高分子化合物の製造時に用いられる酸触媒としては、硫酸、リン酸、過塩素酸等の鉱酸類；ｐ−トルエンスルホン酸、ｐ−トルエンスルホン酸一水和物等の有機スルホン酸類；ギ酸、シュウ酸等のカルボン酸類などを用いることができる。
酸触媒の使用量は、その種類によって種々選択されるが、通常、トリアリールアミン化合物１００質量部に対して、０．００１〜１０,０００質量部、好ましくは、０．０１〜１,０００質量部、より好ましくは、０．１〜１００質量部である。
【００３１】
上記の縮合反応は、無溶媒でも行えるが、通常溶媒を用いて行われる。溶媒としては反応を阻害しないものであれば全て使用することができ、たとえば、テトラヒドロフラン（ＴＨＦ）、１，４−ジオキサン等の環状エーテル類；Ｎ，Ｎ−ジメチルホルムアミド（ＤＭＦ）、Ｎ，Ｎ−ジメチルアセトアミド（ＤＭＡｃ）、Ｎ−メチル−２−ピロリドン（ＮＭＰ）等のアミド類；イソブチルメチルケトン、シクロヘキサノン等のケトン類;塩化メチレン、クロロホルム、１，２−ジクロロエタン、クロロベンゼン等のハロゲン化炭化水素類；ベンゼン、トルエン、キシレン等の芳香族炭化水素類などが挙げられる。これら溶媒は、それぞれ単独で、又は２種以上混合して用いることができる。特に、環状エーテル類が好ましい。
【００３２】
縮合時の反応温度は通常４０〜２００℃である。反応時間は反応温度によって種々選択されるが、通常３０分間から５０時間程度である。
以上のようにして得られる高分子化合物の重量平均分子量は、前述のとおり、通常１，０００〜２，０００，０００、好ましくは２，０００〜１，０００，０００である。
【００３３】
＜非線形光学化合物＞
本発明に用いられる非線形光学化合物は、π共役鎖の一方の端に電子供与性基、他方の端に電子吸引性基を有するπ共役系化合物であり、分子超分極率βの大きいものが望ましい。電子供与性基としてはジアルキルアミノ基、電子吸引性基としては、シアノ基、ニトロ基、フルオロアルキル基を挙げることができる。
中でも、本発明において用いられる非線形光学化合物としては、トリシアノ結合フラン環を有する非線形光学化合物が挙げられ、具体的には下記式（１）で表される化合物であることが好ましい。
【００３４】
【化１７】
2013024840.tif 000019
【００３５】
上記式（１）中、Ｒ１、Ｒ２は、それぞれ独立して、水素原子、置換基を有していても良い炭素原子数１〜１０のアルキル基、又は炭素原子数６〜１０のアリール基を表す。
ここで炭素原子数１〜１０のアルキル基としては、分岐構造、環状構造を有していても良く、メチル基、エチル基、ｎ−プロピル基、イソプロピル基、シクロプロピル基、ｎ−ブチル基、イソブチル基、ｓｅｃ−ブチル基、ｔｅｒｔ−ブチル基、ｎ−ペンチル基、ネオペンチル基、シクロペンチル基、ｎ−ヘキシル基、シクロヘキシル基、ｎ−オクチル基、ｎ−デシル基、１−アダマンチル基、ベンジル基、フェネチル基等が挙げられる。
炭素原子数６〜１０のアリール基としては、フェニル基、トリル基、キシリル基、ナフチル基等が挙げられる。
上記置換基としては、アミノ基；ヒドロキシ基；メトキシカルボニル基、ｔｅｒｔ−ブトキシカルボニル基等のアルコキシカルボニル基；トリメチルシリルオキシ基、ｔｅｒｔ−ブチルジメチルシリルオキシ基、ｔｅｒｔ−ブチルジフェニルシリルオキシ基、トリフェニルシリルオキシ基等のシリルオキシ基；ハロゲン原子などが挙げられる。
【００３６】
上記式（１）中、Ｒ３〜Ｒ６は、それぞれ独立して、水素原子、炭素原子数１〜１０のアルキル基、ヒドロキシ基、炭素原子数１〜１０のアルコキシ基、炭素原子数２〜１１のアルキルカルボニルオキシ基、炭素原子数６〜１０のアリールオキシ基、炭素原子数７〜１１のアリールカルボニルオキシ基、炭素原子数１〜６のアルキル基及び／又はフェニル基を有するシリルオキシ基、又はハロゲン原子を表す。
ここで炭素原子数１〜１０のアルキル基としては、前記と同じものが挙げられる。
炭素原子数１〜１０のアルコキシ基としては、分岐構造、環状構造を有していても良く、メトキシ基、エトキシ基、ｎ−プロポキシ基、イソプロポキシ基、シクロプロポキシ基、ｎ−ブトキシ基、イソブトキシ基、ｓｅｃ−ブトキシ基、ｔｅｒｔ−ブトキシ基、ｎ−ペンチルオキシ基、ネオペンチルオキシ基、シクロペンチルオキシ基、ｎ−ヘキシルオキシ基、シクロヘキシルオキシ基、ｎ−オクチルオキシ基、ｎ−デシルオキシ基、１−アダマンチルオキシ基、ベンジルオキシ基、フェネトキシ基等が挙げられる。
炭素原子数２〜１１のアルキルカルボニルオキシ基としては、分岐構造、環状構造を有していても良く、アセトキシ基、プロピオニルオキシ基、ブチリルオキシ基、イソブチリルオキシ基、シクロプロパンカルボニルオキシ基、ペンタノイルオキシ基、２−メチルブタノイルオキシ基、３−メチルブタノイルオキシ基、ピバロイルオキシ基、ヘキサノイルオキシ基、３，３−ジメチルブタノイルオキシ基、シクロペンタンカルボニルオキシ基、ヘプタノイルオキシ基、シクロヘキサンカルボニルオキシ基、ｎ−ノナノイルオキシ基、ｎ−ウンデカノイルオキシ基、１−アダマンタンカルボニルオキシ基、フェニルアセトキシ基、３−フェニルプロパノイルオキシ基等が挙げられる。
炭素原子数６〜１０のアリールオキシ基としては、フェノキシ基、ナフタレン−２−イルオキシ基、フラン−３−イルオキシ基、チオフェン−２−イルオキシ基等が挙げられる。
炭素原子数７〜１１のアリールカルボニルオキシ基としては、ベンゾイルオキシ基、１−ナフトイルオキシ基、フラン−２−カルボニルオキシ基、チオフェン−３−カルボニルオキシ基等が挙げられる。
炭素原子数１〜６のアルキル基及び／又はフェニル基を有するシリルオキシ基としては、トリメチルシリルオキシ基、ｔｅｒｔ−ブチルジメチルシリルオキシ基、ｔｅｒｔ−ブチルジフェニルシリルオキシ基、トリフェニルシリルオキシ基等のシリルオキシ基が挙げられる。
ハロゲン原子としては、前記Ｒ１９〜Ｒ５２にて挙げたものと同じものが挙げられる。
【００３７】
上記式（１）中、Ｒ７、Ｒ８は、それぞれ独立して、水素原子、炭素原子数１〜５のアルキル基、炭素原子数１〜５のハロアルキル基、又は炭素原子数６〜１０のアリール基を表す。
ここで炭素原子数１〜５のアルキル基としては、前記Ｒ１９〜Ｒ５２にて挙げたものと同じものが挙げられる。
炭素原子数１〜５のハロアルキル基としては、前記Ｒ５３〜Ｒ７６にて挙げたものと同じものが挙げられる。
炭素原子数６〜１０のアリール基としては、前記Ｒ１、Ｒ２にて挙げたものと同じものが挙げられる。
またＲ７、Ｒ８の具体的な組合せとしては、メチル基−メチル基、メチル基−トリフルオロメチル基、トリフルオロメチル基−フェニル基が好ましい。
【００３８】
上記式（１）中、Ａｒ１は下記式（Ａｒ１−ａ）又は式（Ａｒ１−ｂ）で表される二価の有機基を表す。
【００３９】
【化１８】
2013024840.tif 000020
【００４０】
上記式中、Ｒ９〜Ｒ１４は、それぞれ独立して、水素原子、置換基を有していても良い炭素原子数１〜１０のアルキル基、又は炭素原子数６〜１０のアリール基を表す。
なお、炭素原子数１〜１０のアルキル基、炭素原子数６〜１０のアリール基、並びに置換基の具体例は上記に例示したものが挙げられる。
【００４１】
本発明に用いられる非線形光学化合物に該当する化合物として、発達したπ共役鎖と非常に強い電子吸引性基であるトリシアノヘテロ環構造を持ち、極めて強い分子超分極率βを有する非線形光学化合物として、以下のような化合物が報告されている（非特許文献１：Ｃｈｅｍ．Ｍａｔｅｒ．２００１，１３，３０４３−３０５０）。
【化１９】
2013024840.tif 000021
【００４２】
さらに、上記構造において電子供与性基であるジアルキルアニリノ部位を種々の構造に変換することによって、分子超分極率βを更に大きくすることが出来る（非特許文献２：Ｊ．Ｐｏｌｙｍ．Ｓｃｉ．Ｐａｒｔ  Ａ．２０１１，Ｖｏｌ．４９，ｐ４７）。
【化２０】
2013024840.tif 000022
【００４３】
＜配合割合＞
本発明のクラッド材料において、トリアリールアミン構造を含む高分子化合物と非線形光学化合物との配合割合は、後述のコアの抵抗値よりも低い抵抗値となるように適宜調整されるが、通常、高分子化合物１００質量部に対して、非線形光学化合物の配合量は０．１〜５０質量部であり、より好ましくは０．５〜１０質量部である。
【００４４】
＜その他配合可能な成分＞
本発明のクラッド材料には、光導波路のクラッド材料としての性能に影響を及ばさない範囲において、架橋剤、界面活性剤、レベリング剤、酸化防止剤、光安定化剤等を配合することができる。
【００４５】
架橋剤としては、汎用のものを使用することができるが、イソシアネート類（ブロックイソシアネートを含む）を用いることが好ましい。
汎用のイソシアネート類としては、例えば、コロネート（登録商標）２５０７、同２５１３、同ＡＰステープル（以上、日本ポリウレタン工業（株）製）、タケネート（登録商標）Ｂ−８８２Ｎ、同Ｂ−８３０、同Ｂ−８１５Ｎ、同Ｂ−８４２Ｎ、同Ｂ−８４６Ｎ、同Ｂ−８７０Ｎ、同Ｂ−８７４Ｎ（以上、三井化学（株）製）、バーノック（登録商標）Ｄ−５００、同Ｄ−５５０、同Ｂ３−８６７（以上、ＤＩＣ（株）製）、デュラネート（登録商標）ＭＦ−Ｂ６０Ｘ、同ＭＦ−Ｋ６０Ｘ（以上、旭化成ケミカルズ（株）製）、エラストロン（登録商標）ＢＮ−Ｐ１７、同ＢＮ−０４、同ＢＮ−０８、同ＢＮ−４４、同ＢＮ−４５（以上、第一工業製薬（株）製）等が挙げられる。
これら架橋剤は、単独で用いても、２種以上を組合わせて用いても良い。
【００４６】
［光導波路］
本発明の光導波路は、コアと、その外周全体を取り囲む前記コアよりも屈折率の小さいクラッドからなる光導波路であって、前記クラッドが前述のトリアリールアミン構造を含む高分子化合物と非線形光学化合物とを含有するクラッド材料より形成されてなることを特徴とするものである。
【００４７】
＜コア＞
本発明の光導波路において、コアは、形成したクラッドの屈折率よりも大きな屈折率を有する材料で形成されていれば良い。
例えばコアは、二次の非線形光学効果を示す有機非線形光学化合物が、高分子マトリクス中に分散した形態で含まれてなるか、或いは高分子化合物の側鎖に結合した形態で含むものであることが好ましい。
上記有機非線形光学化合物としては、例えば前記式（１）で表されるトリシアノ結合フラン環を有する非線形光学化合物であることが好ましい。
【００４８】
前記非線形光学化合物を高分子マトリクス中に分散させる場合、該非線形光学化合物をマトリクス中に高濃度で且つ均一に分散させる必要があることから、高分子マトリクスとしては該非線形光学化合物と高い相溶性を示すことが好ましい。また、光導波路のコアとして用いられることからみて、優れた透明性と成形性を持つことが好ましい。
こうした高分子マトリクス材料としては、例えば、ポリメタクリル酸メチル、ポリカーボネート、ポリスチレン、シリコーン系樹脂、エポキシ系樹脂、ポリスルホン、ポリエーテルスルホン、ポリイミド等の樹脂が挙げられる。
高分子マトリクス中に分散させる手法としては、非線形光学化合物とマトリクス材料を適切な比率で有機溶媒等に溶解させ、基板上に塗布・乾燥して薄膜を形成する方法が挙げられる。
【００４９】
また、高分子化合物の側鎖に非線形光学化合物を結合させる場合には、高分子化合物の側鎖に、非線形光学化合物との間に共有結合を形成できる官能基を有している必要があり、こうした官能基としては、イソシアネート基、ヒドロキシ基、カルボキシル基、エポキシ基、アミノ基、ハロゲン化アリル基、ハロゲン化アシル基等が挙げられる。
これらの官能基は、上記前記式（１）で表されるトリシアノ結合フラン環を有する非線形光学化合物のヒドロキシ基等と共有結合を形成することが出来る。
なお、高分子化合物の側鎖に非線形光学化合物を結合させる場合、非線形光学化合物の含有量を調整するために、コアは、前述の高分子マトリクスの単位構造と、非線形高分子化合物を結合させた高分子化合物の単位構造とがいわば共重合してなる形態にあって良い。
【００５０】
上記コアにおける非線形光学化合物の配合割合は、電気光学特性を大きくする必要から適宜調整されるが、通常、高分子化合物１００質量部に対して、非線形光学化合物の配合量は１〜１，０００質量部であり、より好ましくは１０〜１００質量部である。
【００５１】
［光導波路の製造方法］
本発明の光導波路は、
下部クラッドを前述のクラッド材料を用いて形成する工程、
前記下部クラッド上に前記式（１）で表されるトリシアノ結合フラン環を有する非線形光学化合物又はその誘導体を含むコアを形成する工程、及び、
前記コア上に前述のクラッド材料を用いて上部クラッドを形成する工程を含み、
上部クラッドを形成する工程の前及び／又は後に、前記コアに含まれる非線形光学化合物又はその誘導体を分極配向処理する工程を含みて、製造される。
【００５２】
より具体的には、例えばリッジ型の光導波路を製造する場合、下記工程を経て製造される。またスラブ型の光導波路を製造する場合には、工程（２）を経ずに、工程（１）に続いて工程（３）が実施される。
（１）下部クラッドを前記クラッド材料を用いて形成する工程、
（２）前記下部クラッド上に、紫外線に対し感光性を有するレジスト層を形成し、前記レジスト層の表面に、フォトマスクを介して紫外光を照射・現像して、コアパターンを形成し、該コアパターンをマスクとして前記下部クラッドにコアパターンを転写し、レジスト層を除去する工程、
（３）下部クラッド上に前記式（１）で表されるトリシアノ結合フラン環を有する非線形光学化合物又はその誘導体を含むコアを形成する工程、及び、
（４）前記コア上に前記クラッド材料を用いて上部クラッドを形成する工程。
そして、（４）工程の前及び／又は後に、下記（５）工程を含む。
（５）前記コアに含まれる非線形光学化合物又はその誘導体を分極配向処理する工程。
以下、光導波路の製造方法について、詳述する。
【００５３】
＜（１）下部クラッドを形成する工程＞
まず前記クラッド材料を用いて、下部クラッドとなる薄膜を形成する。
具体的には、前述のクラッド材料を適宜有機溶媒に溶解又は分散させてワニス（膜形成材料）の形態とし、これをスピンコート法、ブレードコート法、ディップコート法、ロールコート法、バーコート法、ダイコート法、インクジェット法、印刷法（凸版、凸版、平板、スクリーン印刷等）等の塗布方法を用いて適当な基板上に塗布・乾燥する方法が挙げられる。上記塗布方法の中でもスピンコート法が好ましい。スピンコート法を用いる場合には、単時間で塗布することができるために、揮発性の高い溶液であっても利用でき、また、均一性の高い塗布を行うことができるという利点がある。
溶媒の乾燥法としては、特に限定されるものではなく、例えば、ホットプレートやオーブンを用いて、適切な雰囲気下、すなわち大気、窒素等の不活性ガス、真空中等で蒸発させれば良い。これにより、均一な成膜面を有する薄膜を得ることが可能である。乾燥温度は、溶媒を蒸発させることができれば特に限定されないが、４０〜２５０℃で行うことが好ましい。
【００５４】
ここで膜形成材料に用いる有機溶媒としては、クラッド材料を溶解・分散させることができる溶媒であれば特に限定されない。
このような有機溶媒の具体例としては、トルエン、ｐ−キシレン、ｏ−キシレン、ｍ−キシレン、エチルベンゼン、スチレン等の芳香族炭化水素類；ｎ−ヘキサン、ｎ−ヘプタン等の脂肪族炭化水素類；クロロベンゼン、オルトジクロロベンゼン、クロロホルム、ジクロロメタン、ジブロモメタン、１，２−ジクロロエタン等のハロゲン化炭化水素類；アセトン、エチルメチルケトン、イソプロピルメチルケトン、イソブチルメチルケトン、ブチルメチルケトン、ジアセトンアルコール、ジエチルケトン、シクロペンタノン、シクロヘキサノン等のケトン類；酢酸エチル、酢酸プロピル、酢酸イソプロピル、酢酸ブチル、酢酸イソブチル、乳酸エチル、γ−ブチロラクトン等のエステル類；Ｎ，Ｎ−ジメチルホルムアミド、Ｎ，Ｎ−ジメチルアセトアミド、Ｎ−メチル−２−ピロリドン、Ｎ−シクロヘキシル−２−ピロリドン等のアミド類；メタノール、エタノール、プロパノール、イソプロパノール、アリルアルコール、ブタノール、イソブタノール、ｔｅｒｔ−ブタノール、ペンタノール、２−メチルブタノール、２−メチル−２−ブタノール、シクロヘキサノール、２−メチルペンタノール、オクタノール、２−エチルヘキサノール、ベンジルアルコール、フルフリルアルコール、テトラヒドロフルフリルアルコール等のアルコール類；エチレングリコール、プロピレングリコール、ヘキシレングリコール、トリメチレングリコール、ジエチレングリコール、１，３−ブタンジオール、１，４−ブタンジオール、２，３−ブタンジオール等のグリコール類；ジエチルエーテル、ジイソプロピルエーテル、テトラヒドロフラン、１，４−ジオキサン、エチレングリコールジメチルエーテル、ジエチレングリコールジメチルエーテル、ジエチレングリコールジエチルエーテル、トリエチレングリコールジメチルエーテル等のエーテル類；エチレングリコールモノメチルエーテル、エチレングリコールモノエチルエーテル、エチレングリコールモノイソプロピルエーテル、エチレングリコ−ルモノブチルエーテル、エチレングリコールモノメチルエーテルアセテート、エチレングリコールモノエチルエーテルアセテート、プロピレングリコールモノメチルエーテル、プロピレングリコールモノエチルエーテル、プロピレングリコールモノブチルエーテル、プロピレングリコールモノメチルエーテルアセテート、ブチレングリコールモノメチルエーテル、ジエチレングリコールモノメチルエーテル、ジエチレングリコールモノエチルエーテル、ジエチレングリコールモノエチルエーテルアセテート、ジプロピレングリコールモノメチルエーテル、ジプロピレングリコールモノエチルエーテル等のグリコールエーテル類；１，３−ジメチル−２−イミダゾリジノン；ジメチルスルホキシドなどが挙げられる。これらの有機溶媒は、単独で用いても、２種以上を組合わせて用いても良い。
【００５５】
また、下部クラッドを形成する基板としては、特に限定されないが、平坦性の優れたものが好ましい。例えば、金属基板、シリコン基板、透明基板等が挙げられ、光導波路の形態によって適宜選択可能である。金属基板の好ましい例としては、金、銀、銅、白金、アルミ、クロム等が挙げられ、透明基板の好ましい例としては、ガラスやプラスチック（ポリエチレンテレフタレート等）等の基板が挙げられる。
【００５６】
また、基板と下部クラッドの間に下部電極を配する場合、電極には公知の電極を用いることができる。下部電極としては金属蒸着層や透明電極層であって良い。蒸着する金属の好ましい例としては、金、銀、銅、白金、アルミ、クロム等が挙げられる。また、透明電極層の好ましい例としては、インジウムスズ酸化物（ＩＴＯ）、フッ素ドープスズ酸化物（ＦＴＯ）、アンチモンドープスズ酸化物等が挙げられる。
【００５７】
＜（２）コアパターンを転写する工程＞
次に、下部クラッド上に、紫外線に対し感光性を有するレジスト層を形成し、前記レジスト層の表面に、フォトマスクを介して紫外光を照射・現像するフォトリソグラフィー法によって、コアのマスクパターンを形成する。
ここでレジスト層としては、上記フォトリソグラフィー法によって微小パターンが感光・現像できる材料で、該工程で使用する溶媒が前記下部クラッドを溶出しない材料であれば特に限定されないが、ポジ型又はネガ型のフォトレジスト材料が好ましい。パターン形成の光源には、水銀ランプ、ＫｒＦレーザ、ＡｒＦレーザ等が用いられる。
次に、レジスト層のコアのマスクパターンをマスクとして、ガスを用いたドライエッチングをすることにより、下部クラッドにコアパターンを転写する。このドライエッチングには、レジストと下部クラッドのエッチング特性から適宜選択されるガス種、通常、ＣＨＦ３、Ｏ２、Ａｒ、ＣＦ４等を用いた反応性イオンエッチングが好ましく用いられる。
ドライエッチング後、マスクに用いたレジスト層を溶媒により除去する。
【００５８】
＜（３）コアを形成する工程＞
次に、コアパターンを形成した下部クラッド上に、前記式（１）で表されるトリシアノ結合フラン環を有する非線形光学化合物又はその誘導体を含むコアを形成する。
具体的には、前述の＜コア＞において説明したように、前記式（１）で表されるトリシアノ結合フラン環を有する非線形光学化合物と高分子マトリクス材料を、適切な比率で適当な有機溶媒に溶解させてワニスの形態とし、基板上に塗布・乾燥して薄膜を形成する方法、或いは、上記前記式（１）で表されるトリシアノ結合フラン環を有する非線形光学化合物の誘導体を側鎖に有する高分子化合物を適当な有機溶媒に溶解させてワニスの形態とし、基板上に塗布・乾燥して薄膜を形成する方法が挙げられる。
上記ワニスの塗布方法や乾燥条件、有機溶媒は前述の＜（１）下部クラッドを形成する工程＞で挙げたものを使用可能である。
なお、コア形成時に下部クラッドを溶出させないように、有機溶媒は下部クラッドを溶解しないものを選択する。
【００５９】
＜（４）上部クラッドを形成する工程＞
そして前記クラッド材料を用いて、＜（１）下部クラッドを形成する工程＞と同様に上部クラッドとなる薄膜を形成する。
【００６０】
＜（５）分極配向処理する工程＞
上部クラッドを形成する前及び／又は後に、コアに含まれる非線形光学化合物に対して電界を印加する電界ポーリング法によって、分極配向処理を行う。分極配向処理は、コアのガラス転移温度付近又はそれ以上の温度において行われ、電界印加によって非線形光学化合物の分極を電界印加方向に配向させ、温度を常温に戻した後もその配向を保持することによって、コア及び光導波路に電気光学特性を付与することができる。
電界印加には、積層構造上下に配した電極間への直流電圧印加方法や、コア表面へのコロナ放電を利用した方法が用いられるが、配向処理の簡便さや均一性から、電極による電界印加処理が好ましい。
【実施例】
【００６１】
以下、実施例を挙げて、本発明をより具体的に説明するが、本発明は下記の実施例に限定されるものではない。【００６２】
なお、実施例において、試料の調製及び物性の分析に用いた装置及び条件は、以下の通りである。
（１）ＧＰＣ（ゲル浸透クロマトグラフィー）
装置：東ソー（株）製  ＨＬＣ−８２２０ＧＰＣ
カラム：昭和電工（株）製  ＫＦ−８０４Ｌ  ＋  ＫＦ−８０５Ｌ
カラム温度：４０℃
溶媒：テトラヒドロフラン（ＴＨＦ）
検出器：ＲＩ
（２）１Ｈ  ＮＭＲスペクトル
装置：日本電子（株）製  ＪＮＭ−ＥＣＡ７００
溶媒：ＣＤＣｌ３
内部標準：テトラメチルシラン
（３）示差走査熱量計
装置：ＮＥＴＺＳＣＨ製  ＤＳＣ  ２０４Ｆ１  Ｐｈｏｅｎｉｘ（登録商標）
昇温速度：３０℃／分
測定温度：２５〜３００℃
（４）スピンコーター
装置：ミカサ（株）製  ＭＳ−Ａ１００
（５）ホットプレート
装置：アズワン（株）製  ＮＤ−２
（６）屈折率
装置：ジェー・エー・ウーラム・ジャパン製  多入射角分光エリプソメーターＶＡＳＥ
（７）抵抗率
電源装置：（株）エヌエフ回路設計ブロック製  ＨＳＡ４０５２
測定装置：（株）エーディーシー製  ８３４０Ａ型デジタル超高抵抗／微小電流計【００６３】
［実施例１］トリアリールアミン構造を有する高分子化合物（１）の合成
窒素雰囲気にて１００ｍＬ反応フラスコにトリフェニルアミン［東京化成工業（株）製］８．５２ｇ（３４．７ｍｍｏｌ）、４−（２−ヒドロキシエトキシ）ベンズアルデヒド［東京化成工業（株）製］１１．５４ｇ（６９．５ｍｍｏｌ）、ｐ−トルエンスルホン酸一水和物［純正化学（株）製］１．３２ｇ（６．９５ｍｍｏｌ）を仕込み、１，４−ジオキサン２０ｇを加えて溶解させた。８５℃に昇温し、撹拌を行って重合を開始した。５時間３０分間反応を行った後、溶液を室温まで冷却し、テトラヒドロフラン６０ｇ、２８質量％アンモニア水溶液４．７２ｇ（７７．７ｍｍｏｌ）を加えて撹拌を行った。この反応液をメタノール５００ｇに滴下して再沈殿を行った。析出した淡黄色固体を真空乾燥したのち、テトラヒドロフラン６７ｇに溶解し、２８質量％アンモニア水溶液４．７２ｇ、メタノール４５０ｇ、及びイオン交換水５０ｇの混合液に滴下して再沈殿を行った。得られた無色固体を乾燥して、下記［Ａ］の繰り返し単位を有する高分子化合物（１）６．８８ｇを得た。この高分子化合物（１）のＧＰＣによるポリスチレン換算で測定される重量平均分子量Ｍｗは３２，８００、分散度：Ｍｗ（重量平均分子量）／Ｍｎ（数平均分子量）は３．７０であった。
【化２１】
2013024840.tif 000023
【００６４】
［実施例２］トリアリールアミン構造を有する高分子化合物（２）の合成
窒素雰囲気にて１００ｍＬ反応フラスコにトリフェニルアミン［東京化成工業（株）製］１０．０ｇ（４０．８ｍｍｏｌ）、３−（２−ヒドロキシエトキシ）ベンズアルデヒド［東京化成工業（株）製］１３．６ｇ（８１．５ｍｍｏｌ）、ｐ−トルエンスルホン酸一水和物［純正化学（株）製］０．７８ｇ（４．０８ｍｍｏｌ）を仕込み、１，４−ジオキサン２４ｇを加えて溶解させた。８５℃に昇温し、撹拌を行って重合を開始した。３時間３０分間反応を行った後、溶液を室温まで冷却し、テトラヒドロフラン７０ｇ、２８質量％アンモニア水溶液９．９０ｇ（１６３ｍｍｏｌ）を加えて撹拌を行った。この反応液をメタノール５１０ｇに滴下して再沈殿を行った。析出した淡黄色固体を真空乾燥したのち、テトラヒドロフラン６０ｇに溶解し、２８質量％アンモニア水溶液９．９０ｇ、メタノール４５０ｇ、及びイオン交換水５０ｇの混合液に滴下して再沈殿を行った。得られた無色固体を乾燥して、下記［Ｂ］の繰り返し単位を有する高分子化合物（２）７．９０ｇを得た。この高分子化合物（２）のＧＰＣによるポリスチレン換算で測定される重量平均分子量Ｍｗは１７，０００、分散度：Ｍｗ／Ｍｎは２．５４であった。
【化２２】
2013024840.tif 000024
【００６５】
［実施例３］トリアリールアミン構造を有する高分子化合物（３）の合成
窒素雰囲気にて１００ｍＬ反応フラスコにジフェニルメチルアミン［東京化成工業（株）製］３．００ｇ（１６．４ｍｍｏｌ）、トリフェニルアミン［東京化成工業（株）製］２．０１ｇ（８．１９ｍｍｏｌ）、４−（２−ヒドロキシエトキシ）ベンズアルデヒド［東京化成工業（株）製］８．１６ｇ（４９．１１ｍｍｏｌ）、ｐ−トルエンスルホン酸一水和物［純正化学（株）製］０．４７ｇ（２．４６ｍｍｏｌ）を仕込み、１，４−ジオキサン１３ｇを加えて溶解させた。８５℃に昇温し、撹拌を行って重合を開始した。３時間３０分間反応を行った後、溶液を室温まで冷却し、テトラヒドロフラン６３ｇ、２８質量％アンモニア水溶液１．４９ｇ（２４．５ｍｍｏｌ）を加えて撹拌を行った。この反応液をメタノール４００ｇに滴下して再沈殿を行った。析出した淡黄色固体を真空乾燥したのち、テトラヒドロフラン６３ｇに溶解し、２８質量％アンモニア水溶液１．４９ｇ、メタノール４００ｇ、及びイオン交換水１００ｇの混合液に滴下して再沈殿を行った。得られた無色固体を乾燥して、下記［Ｃ］の２種の繰り返し単位を有する高分子化合物（３）５．５８ｇを得た。この高分子化合物（３）のＧＰＣによるポリスチレン換算で測定される重量平均分子量Ｍｗは１２，６００、分散度：Ｍｗ／Ｍｎは２．１０であった。
【化２３】
2013024840.tif 000025
【００６６】
［実施例４］トリアリールアミン構造を有する高分子化合物（４）の合成
窒素雰囲気にて１００ｍＬ反応フラスコにジフェニルメチルアミン［東京化成工業（株）製］９．００ｇ（４９．１ｍｍｏｌ）、トリフェニルアミン［東京化成工業（株）製］６．０２ｇ（２４．６ｍｍｏｌ）、３−（２−ヒドロキシエトキシ）ベンズアルデヒド［東京化成工業（株）製］２４．５ｇ（１４７ｍｍｏｌ）、ｐ−トルエンスルホン酸一水和物［純正化学（株）製］１．４０ｇ（７．３７ｍｍｏｌ）を仕込み、１，４−ジオキサン３９．５ｇを加えて溶解させた。８５℃に昇温し、撹拌を行って重合を開始した。７０分間反応を行った後、溶液を室温まで冷却し、テトラヒドロフラン１２０ｇ、２８質量％アンモニア水溶液８．９５ｇ（１４７ｍｍｏｌ）を加えて撹拌を行った。この反応液をメタノール５６０ｇに滴下して再沈殿を行った。析出した淡黄色固体を真空乾燥したのち、テトラヒドロフラン２２０ｇに溶解し、２８質量％アンモニア水溶液８．９５ｇ、メタノール４００ｇ、及びイオン交換水２００ｇの混合液に滴下して再沈殿を行った。得られた無色固体を乾燥して、下記［Ｄ］の２種の繰り返し単位を有する高分子化合物（４）１７．６ｇを得た。この高分子化合物（４）のＧＰＣによるポリスチレン換算で測定される重量平均分子量Ｍｗは２８，０００、分散度：Ｍｗ／Ｍｎは４．１４であった。
【化２４】
2013024840.tif 000026
【００６７】
［比較合成例１］トリアリールアミン構造を持たない高分子化合物（５）の合成
還流塔を付した３００ｍＬの反応フラスコに、ビニルナフタレン［新日鐵化学（株）製］３７．０ｇ（０．２４０ｍｏｌ）、メタクリル酸グリシジル［東京化成工業（株）製］８．５３ｇ（０．０６０ｍｏｌ）を入れ、ジメチルアセトアミド６８ｇを加えて溶解させた。これに２，２’−アゾビスイソ絡酸ジメチル［和光純薬工業（株）製］１．１１ｇ（４．８０ ｍｍｏｌ）を加え、フラスコ内を窒素置換した。７０℃にて８時間撹拌を行い、室温まで放冷した。反応溶液にテトラヒドロフラン４３ｇを加えて希釈し、この溶液をメタノール９３０ｇに滴下して再沈殿を行い、得られた淡黄色固体を濾過により回収した。これをテトラヒドロフラン１４０ｇに再度溶解し、メタノール９００ｇに滴下して再沈殿を行った。得られた淡黄色固体を４０℃にて６時間真空乾燥して、下記［Ｅ］の２種の繰り返し単位を有する高分子化合物（５）２３．４ｇを得た。この高分子化合物（５）のＧＰＣによるポリスチレン換算で測定される重量平均分子量Ｍｗは２２，４００、分散度：Ｍｗ／Ｍｎは３．１８であった。
【化２５】
2013024840.tif 000027
【００６８】
［比較合成例２］トリアリールアミン構造を有し架橋部位を持たない高分子化合物（６）の合成
窒素雰囲気にて５０ｍＬ反応フラスコにジフェニルメチルアミン［東京化成工業（株）製］２．００ｇ（１０．９ｍｍｏｌ）、トリフェニルアミン［東京化成工業（株）製］１．３４ｇ（５．４６ｍｍｏｌ）、ベンズアルデヒド［東京化成工業（株）製］３．４７ｇ（３２．７ｍｍｏｌ）、ｐ−トルエンスルホン酸一水和物［純正化学（株）製］０．３１ｇ（１．６４ｍｍｏｌ）を仕込み、１，４−ジオキサン７ｇを加えて溶解させた。８５℃に昇温し、撹拌を行って重合を開始した。３時間反応を行った後、溶液を室温まで冷却し、テトラヒドロフラン６０ｇ、２８質量％アンモニア水溶液２．９８ｇ（４９．２ｍｍｏｌ）を加えて撹拌を行った。この反応液をメタノール４４０ｇに滴下して再沈殿を行った。析出した淡黄色固体を真空乾燥したのち、ＴＨＦ６０ｇに溶解し、２８質量％アンモニア水溶液２．９８ｇ、メタノール４００ｇ、及びイオン交換水１００ｇの混合液に滴下して再沈殿を行った。得られた無色固体を乾燥して、下記［Ｆ］の２種の繰り返し単位を有する高分子化合物（６）２．９６ｇを得た。この高分子化合物（６）のＧＰＣによるポリスチレン換算で測定される重量平均分子量Ｍｗは６３，０００、分散度：Ｍｗ／Ｍｎは９．３４であった。
【化２６】
2013024840.tif 000028
【００６９】
［合成例１］非線形光学化合物の合成
トリシアノ結合フラン環を有する非線形光学化合物として、下記［Ｇ］に示す化合物を用いた。本化合物は、Ｘ．Ｚｈａｎｇら、Ｔｅｔｒａｈｅｄｒｏｎ．ｌｅｔｔ．，５１，ｐ５８２３（２０１０）に開示される方法に準じて合成した。
【化２７】
2013024840.tif 000029
【００７０】
＜トリアリールアミン構造を有する高分子化合物の耐クラック性＞
［実施例５］
実施例１で得られた高分子化合物（１）を、２０質量％となるようにシクロヘキサノンに溶解し、高分子化合物（１）に対して１０質量％となるように２，４−トリレンジイソシアネート［東京化成工業（株）製］を加えた。スピンコート法によりガラス基板に成膜し、１５０℃で１０分間熱処理を行い硬化させた。得られた膜の膜厚は２．３９μｍであった。顕微鏡観察を行ったところ、クラックのない均一な膜が得られたことが確認された。【００７１】
［実施例６］
実施例２で得られた高分子化合物（２）を、２０質量％となるようにシクロヘキサノンに溶解し、高分子化合物（２）に対して１０質量％となるように２，４−トリレンジイソシアネート［東京化成工業（株）製］を加えた。スピンコート法によりガラス基板に成膜し、１５０℃で１０分間熱処理を行い硬化させた。得られた膜の膜厚は３．００μｍであった。顕微鏡観察を行ったところ、クラックのない均一な膜が得られたことが確認された。【００７２】
［実施例７］
実施例３で得られた高分子化合物（３）を、２０質量％となるようにシクロヘキサノンに溶解させた。この溶液をガラス基板上にスピンコート法により成膜し、１５０℃で１０分間乾燥した。得られた膜の膜厚は２．５１μｍであった。顕微鏡観察を行ったところ、クラックのない均一な膜が得られたことが確認された。【００７３】
［実施例８］
実施例４で得られた高分子化合物（４）を、２０質量％となるようにシクロヘキサノンに溶解させた。この溶液をガラス基板上にスピンコート法により成膜し、１５０℃で１０分間乾燥した。得られた膜の膜厚は２．２８μｍであった。顕微鏡観察を行ったところ、クラックのない均一な膜が得られたことが確認された。【００７４】
［比較例１］
比較合成例１で得られた高分子化合物（５）を、３０質量％となるようにプロピレングリコールモノメチルエーテルアセテートに溶解させた。この溶液をガラス基板上にスピンコート法により成膜し、１５０℃で１０分間乾燥した。得られた膜の膜厚は４．８１μｍであった。顕微鏡観察を行ったところ、クラックの発生が確認された。【００７５】
［比較例２］
比較合成例２で得られた高分子化合物（６）を、２０質量％となるようにシクロヘキサノンに溶解させた。この溶液をガラス基板上にスピンコート法により成膜し、１５０℃で１０分間乾燥した。得られた膜の膜厚は２．３７μｍであった。顕微鏡観察を行ったところ、クラックの発生が確認された。【００７６】
＜トリアリールアミン構造を有する高分子化合物の屈折率測定＞
高分子化合物（１）〜（６）を１０質量％となるようにシクロヘキサノンに溶解させた。この溶液をシリコン基板上にスピンコート法により成膜し、１５０℃で１０分間乾燥した。得られた膜の６３３ｎｍにおける屈折率を、分光エリプソメトリーにより測定した。得られた結果を表１に示す。【００７７】
【表１】
2013024840.tif 000030
【００７８】
＜クラッド材料の抵抗値の測定＞
［実施例９］
実施例１で得られたトリアリールアミン構造を有する高分子化合物（１）０．５１ｇ及びブロックイソシアネート［旭化成ケミカルズ（株）製、デュラネート（登録商標）ＭＦ−Ｋ６０Ｘ］０．０６ｇをシクロペンタノン２．４ｇに溶解させた溶液に、合成例１で合成した非線形光学化合物０．０３ｇを混合して撹拌した。この溶液を孔径０．２０μｍのフィルタで濾過後、ＩＴＯガラス基板（膜厚１５０ｎｍ、表面抵抗１０Ω／□：三谷真空工業（株）製）上にスピンコートした。その後１５０℃のホットプレートで３０分間加熱し、乾燥及び架橋を行った。得られた硬化膜の膜厚は１．７μｍであった。この上に金をスパッタリング法により１００ｎｍの厚さで上部電極として成膜し、抵抗値測定用サンプル（１）とした。【００７９】
［比較例３］
非線形光学化合物を配合しなかった以外は実施例９と同様に操作し、抵抗値測定用サンプル（２）を併せて作製した。得られた硬化膜の膜厚は１．７μｍであった。【００８０】
上記各抵抗値測定用サンプルをヒーター上に設置し、２０℃及び１３０℃において１２０Ｖの電圧を印加し電流値を測定することで抵抗率を算出した。得られた結果を表２に示す。
表２に示すように、非線形光学化合物の添加により２０℃及び１３０℃双方で抵抗率が大きく低下した。【００８１】
【表２】
2013024840.tif 000031
【００８２】
＜電気光学定数の測定＞
クラッドの抵抗率の低下によるコアの電界配向処理への効果確認のため、クラッド上に電気光学特性を有するコアを積層して電界配向処理を施し、電気光学定数の測定を行った。【００８３】
［合成例２］コア材料の合成
コアには、高分子化合物側鎖にトリシアノ結合フラン環を有する非線形光学化合物が結合した、下記［Ｈ］に示す繰り返し単位を有するポリマーを用いた。本ポリマーは、Ｘ．Ｐｉａｏら、Ｊ．Ｐｏｌｙｍ．Ｓｃｉ．Ａ，４９，ｐ４７（２０１１）に開示される方法に準じて合成した。得られたポリマーのＵＶ−Ｖｉｓスペクトルから求めたポリマー中の非線形光学化合物（下記［Ｈ］中のＲ部分）の割合は、４０質量％であった。
【化２８】
2013024840.tif 000032
【００８４】
なお、上記［Ｈ］に示す繰り返し単位を有するポリマーで形成したコアの抵抗率を、前記＜クラッド材料の抵抗値の測定＞に倣って測定したところ、３．５×１０１１［Ω・ｍ］（２０℃、１００Ｖ）、２．７×１０９［Ω・ｍ］（１３０℃、１００Ｖ）であった。すなわち、実施例９に示したクラッドの抵抗率よりも、該コアの抵抗率が高くなり、電界配向処理時にコアへの電圧印可が効率的に行えることが期待される。【００８５】
［実施例１０］クラッド／コア積層膜の作製
実施例１で得られたトリアリールアミン構造を有する高分子化合物（１）０．５１ｇ及びブロックイソシアネート［旭化成ケミカルズ（株）製、デュラネート（登録商標）ＭＦ−Ｋ６０Ｘ］０．０６ｇをシクロペンタノン２．４ｇに溶解させた溶液に、合成例１で合成した非線形光学化合物０．０３ｇを混合して撹拌した。この溶液を孔径０．２０μｍのフィルタで濾過後、ＩＴＯガラス基板にスピンコートした。その後１５０℃のホットプレートで３０分間加熱し、乾燥及び架橋を行い、クラッドとした。
この上に、合成例２で得られた上記［Ｈ］に示す繰り返し単位を有するポリマー０．４５ｇを、シクロペンタノン２．６ｇに溶解させた溶液をスピンコートし、減圧下、８０℃で６時間乾燥させ、コアを作製した。
さらにコア上に、金をスパッタリング法により１００ｎｍの厚さで上部電極として成膜した。【００８６】
このクラッド／コア積層膜における電気光学定数を、波長１．３１μｍの半導体レーザを光源として、Ｃ．Ｃ．Ｔｅｎｇら、Ａｐｐｌ．Ｐｈｙｓ．Ｌｅｔｔ．５６，ｐ１７３４（１９９０）及びＹ．Ｓｈｕｔｏら、Ｊ．Ａｐｐｌ．Ｐｈｙｓ．７７，ｐ４６３２（１９９５）に記載の手法に準じて測定した。具体的には、ヒーター上に試料を設置し、コアのガラス転移温度付近である１３０℃まで加熱した後、電極間に電圧を３００Ｖまで印加し電界配向処理を行いながら、電気光学定数を測定した。電気光学定数が最大値を示した段階で温度を室温（およそ２５℃）にまで降温させた後、電圧印加を解除し、測定値が安定した段階をもって、この試料の電気光学定数とした。得られた結果を表３に示す。【００８７】
表中のｒ１はクラッド／コア積層構造で得られた実測での電気光学定数であり、ｒ２は非線形光学化合物とトリアリールアミン構造を有する高分子化合物（１）を含むクラッドの厚みを考慮して、上記［Ｈ］に示す繰り返し単位を有するポリマーで形成されたコアに変調電圧がすべて印加されているとして算出した電気光学定数である。
今回用いた上記［Ｈ］に示す繰り返し単位を有するポリマーは、単体で１００ｐｍ／Ｖの電気光学定数を示すため、表３に示す結果（ｒ２＝９４ｐｍ／Ｖ）より、非線形光学化合物を導入したクラッドを用いることにより、積層構造においてもコアに効率的に電圧が印加されていることがわかる。【００８８】
【表３】
2013024840.tif 000033
【００８９】
＜リッジ型光導波路の作製＞
図１に示す作製プロセスによりリッジ型光導波路素子を作製した。
まずシリコン基板１上に５ｎｍのクロム層、ひきつづき１００ｎｍの金層を真空蒸着により成膜し下部電極２とした（図１：（ａ））。
下部電極２上に、前記＜電気光学定数の測定＞にてクラッドの形成に用いた材料を用いて下部クラッド３を形成した。すなわち、実施例１で得られたトリアリールアミン構造を有する高分子化合物（１）０．５１ｇ及びブロックイソシアネート［旭化成ケミカルズ（株）製、デュラネート（登録商標）ＭＦ−Ｋ６０Ｘ］０．０６ｇをシクロペンタノン２．４ｇに溶解させた溶液に、合成例１で合成した非線形光学化合物０．０３ｇを混合して撹拌し、この溶液を孔径０．２０μｍのフィルタで濾過後、下部電極２上にスピンコートした。その後１５０℃のホットプレートで３０分間加熱し、乾燥及び架橋を行い、下部クラッド３を作製した（図１：（ａ））。
クラッド３の上にフォトレジスト４［日本ゼオン（株）製、ＺＰＮ１１５０−９０］を成膜し（図１：（ｂ））、４μｍ幅の直線状マスクを通し露光、現像することでリッジ型導波路パターンを形成した（図１：（ｃ））。
このレジストパターンをマスクとして、ＣＨＦ３ガスによる反応性イオンエッチングにより、下部クラッド３にパターンを転写した。このときのリッジ（図中、Ｈで表示）の高さは５００ｎｍ程度とした（図１：（ｄ））。
フォトレジストをフォトレジスト溶媒（アセトン／エタノール混合溶媒）にて除去後（図１：（ｅ））、この上部に前記＜電気光学定数の測定＞にてコアの形成に用いた材料を用いてコア５を形成した。すなわち、合成例２で得られた上記［Ｈ］に示す繰り返し単位を有するポリマー０．４５ｇをシクロペンタノン２．６ｇに溶解させた溶液をスピンコートし、減圧下、８０℃で６時間乾燥させ、コア５を作製した（図１：（ｆ））。
さらに、下部クラッド３と同じ材料、手法にて、コア５上に上部クラッド６を形成した（図１：（ｇ））。
そして、上部クラッド６上に金を真空蒸着し、上部電極７として形成した（図１：（ｈ））。
最後にシリコン基板を結晶面にそってへき開することで光入出射端面とし、リッジ型光導波路とした。【００９０】
作製した光導波路８（コア／クラッド）の形状を図２に示す。なお図２においては、下部電極２及び上部電極７を省略した。
図２中、Ｄ１、Ｄ２、Ｄ３はそれぞれ下部クラッドの厚さ、コアの厚さ、上部クラッドの厚さを示し、Ｈはリッジ部の高さ、Ｗは導波路幅を示す。
【符号の説明】
【００９１】
１・・・基板
２・・・下部電極
３・・・下部クラッド
４・・・フォトレジスト
５・・・コア
６・・・上部クラッド
７・・・上部電極
８・・・光導波路
Ｄ１・・・下部クラッドの厚さ
Ｄ２・・・コアの厚さ
Ｄ３・・・上部クラッドの厚さ
Ｈ・・・リッジ部の高さ
Ｗ・・・導波路幅
【図１】
2013024840.tif 000046
【図２】
2013024840.tif 000047
【国際調査報告】
2013024840.tif 000048
2013024840.tif 000049
2013024840.tif 000050
2013024840.tif 000051
2013024840.tif 000052
2013024840.tif 000053
2013024840.tif 000054